Способ получения алюмината церия
METHOD FOR OBTAINING CERIUM ALUMINATE

3
Изобретение относится к получению алюмината церия (CeAlO), который может быть использован в качестве анодного материала для твердооксидных топливных элементов (ТОТЭ) электрохимических устройств, применяемых в электроэнергетике.
К анодным материалам для ТОТЭ предъявляются требования по высокой электронной и ионной проводимости, химической устойчивости в восстановительной среде, хорошему спеканию с электролитом при отсутствии химического взаимодействия, а также коэффициенту термического расширения близкому к электролиту, высокой скорости электродной реакции, высокой термомеханической стабильности и высокой пористости.
Несмотря на большое разнообразие существующих электролитов для ТОТЭ, требуется индивидуальный подбор химически совместимых с ними электродных материалов, поэтому разработка новых способов получения анодных материалов остается актуальной.
3
3
Известны два основных способа синтеза CeAlO - это твердофазный и метод сжигания раствора. Основная проблема в синтезе CeAlO, где церий присутствует в степени окисления +3, заключается в стабилизации этой степени окисления, поскольку для церия на воздухе устойчива степень окисления +4.
3
3
3
3
В способе сжигания раствора в качестве исходных веществ используются мочевина и глицин в разных соотношениях, а также нитраты алюминия и церия [Aruna S.T, Kini N.S, Satish S., Rajam K.S., Synthesis of nanocrystalline CeAlO by solution-combustion route // Materials Chemistry and Physics - 2010. - №119. - P. 485-489]. Вначале готовится раствор с определенными пропорциями топлива (органические реагенты) и нитратов в минимальном количестве воды, который затем вносится в предварительно разогретую до 500°С печь. Реакцию проводят в цилиндрическом алюминиевом тигле, где раствор сгорает через несколько минут, образуя губчатую массу. Подбирая оптимальное соотношение глицина и мочевины, можно получить однофазный CeAlO. Однако следует отметить, что получение керамического образца из порошка, полученного сжиганием раствора, также требует температуры выше 1000°С и восстановительной атмосферы, поскольку CeAlO окисляется на воздухе выше 600°С. Таким образом, для получения анодного материала на основе CeAlO требуется аппаратное оформление такое же, как при твердофазном методе синтеза.
3
3
2
3
3
3
2
3
3
2
2
3
3
3,
3
3
В твердофазном способе получения керамики CeAlO [X. Wang, H. Yamada, K. Nishikubo and C.-N. Xu. Synthesis and Electric Property of CeAlO Ceramics // Japanese Journal of Applied Physics, Vol. 44, No. 2, 2005, pp. 961-963] в качестве исходных веществ использовались альфа-AlO оксид алюминия (99,999%, Kojundo Chemical Lab. Co.), нитрат церия Ce(NO)⋅5.3HO (99,9%, Kojundo Chemical Lab. Co.) и борная кислота HBO (99,99%, Aldrich Chemical) в качестве флюса. Эти реагенты смешивались в агатовой ступке в этаноле, высушивались и прокаливались при 900°С в течение 4 ч в восстановительной атмосфере (Ar + 5% H). После прокаливания смесь была снова перетерта, а затем спрессована в таблетки диаметром 10 мм. Таблетки спекались при 1350-1600°C в течение 4 ч в восстановительной атмосфере (Ar + 5% H). Керамика на основе CeAlO с пористостью 40 % получена при 1600°С без добавления флюса HBOа керамика с пористостью 6 % была получена при 1450°С с добавлением флюса 5% мол. HBO.
3
3
3
3
3,
-7
-9
Вышеописанный твердофазный способ получения керамики CeAlO характеризуется высокой температурой синтеза (1600°С без использования флюса - борной кислоты НВО). При этом, для снижения температуры синтеза до 1400°С требуется использование борной кислоты НВОно это приводит кснижению на 1,5 порядка электропроводности керамики (с 10 до 5⋅10 См/см при 25°С).
3
Задачей изобретения является разработка способа получения анодного материала для ТОТЭ - керамики CeAlO, в которой церий присутствует в степени окисления +3, при снижении температуры синтеза.
3
Для этого предложен способ получения алюмината церия, характеризующийся тем, что алюминат церия CeAlO синтезируют из смеси порошков оксида или карбоната церия и оксида алюминия в необходимом стехиометрическом количестве по отношению к массе получаемого алюмината церия, в которую добавляют восстановитель - оксалат аммония в соотношении 1:1 на моль алюмината, синтез осуществляют с использованием ступенчатого отжига, который вели вначале при температуре 1000°С в течение 12 часов, а затем при 1400°С в течение 96 часов в потоке азота со скоростью 5 л/мин.
Понижение температуры синтеза, вероятно, обусловлено использованием карбоната или оксида церия, а не нитрата церия, при разложении которого выделяются диоксид азота и кислород, создающие окислительную атмосферу.
3
2
Использование оксалата аммония обусловлено тем, что оксалат аммония при нагревании разлагается с образованием газообразных продуктов NH, CO и СО, которые создают восстановительную атмосферу. При соотношении оксалата аммония 1:1 на моль алюмината обеспечивается необходимая концентрация восстановителя, при которой сохраняется степень окисления церия +3, и окисление до степени окисления +4 не происходит.
3
3
Таким образом, предложенный способ позволяет понизить температуру синтеза с 1600°С до 1400°С без использования борной кислоты НВО в качестве флюса. Понижение температуры с 1600°С до 1400°С, и оксалата аммония - в качестве восстановителя, упрощает аппаратурное оформление процесса, а также позволяет уменьшить его стоимость.
Новый технический результат, достигаемый заявленным способом, заключается в снижении температуры синтеза анодного материала на основе алюмината церия, упрощении аппаратурного оформления процесса и снижении его стоимости.
3
3
3
Изобретение иллюстрируется рисунками, где на фиг. 1 приведена рентгенограмма CeAlO с обработкой полнопрофильным анализом; на фиг. 2 - электронные микрофотографии керамики CeAlO; на фиг. 3 - результаты энергодисперсионного микроанализа керамики CeAlO.
2
3
3
2
3
2
2
3
Для синтеза заявляемого материала использовали порошки Ce(CO) или CeO, или CeO «чда» и AlO «чда», которые в необходимом стехиометрическом количестве по отношению к массе получаемого алюмината церия были перетерты в агатовой ступке в среде этилового спирта. Для введения восстановителя перед каждым отжигом порошки перемешивали с оксалатом аммония в соотношении 1:1 на моль алюмината. Перед отжигом образцы прессовали в таблетки в гидравлическом прессе при давлении на манометре ~40 атмосфер. Корундовую лодочку с образцами в виде прессованных таблеток помещали в трубчатую печь из непористой муллит-кремнеземистой керамической трубки с пробками из вакуумной резины и карбид-кремниевыми нагревательными стержнями. Ступенчатый отжиг вели вначале при температуре 1000°С в течение 12 часов, а затем при 1400°С в течение 96 часов в потоке азота со скоростью 5 л/мин. На выходе этот поток газа пропускали через жидкостный затвор с низколетучей жидкостью - дибутилфталатом во избежание диффузии воздуха противотоком, а затем газ уходил в вытяжную вентиляцию.
Пример 1.
3
2
3
3
2
3
3
4
2
2
4
2
3
Для синтеза 10 г CeAlO использовали навески: 10,5517 г Ce(CO) и 2,4751 г AlO. Также из расчета в мольном соотношении 1:1 CeAlO / (NH)СО⋅НО добавляли примерную навеску оксалата аммония гидрата 6,64 г на 10 г CeAlO.
Навески исходных веществ были перетерты в агатовой ступке в среде этилового спирта, а затем спрессованы в несколько таблеток диаметра 2 см гидравлическим прессом при давлении на манометре ~40 атмосфер. Корундовую лодочку с образцами помещали в трубчатую печь, в которой вели ступенчатый отжиг: при температуре 1000°С - 12 ч, далее при 1400°С - 96 ч в потоке азота со скоростью 5 л/мин.
Пример 2.
3
2
3
2
3
3
4
2
2
4
2
3
Для синтеза 10 г CeAlO использовали навески: 7,5249 г CeO и 2,4751 г AlO. Также из расчета в мольном соотношении 1:1 CeAlO / (NH)СО⋅НО добавляли примерную навеску оксалата аммония гидрата 6,64 г на 10 г CeAlO.
Навески исходных веществ были перетерты в агатовой ступке в среде этилового спирта, а затем спрессованы в несколько таблеток диаметра 2 см гидравлическим прессом при давлении на манометре ~40 атмосфер. Корундовую лодочку с образцами помещали в трубчатую печь, в которой вели ступенчатый отжиг: при температуре 1000°С - 12 ч, далее при 1400°С - 96 ч в потоке азота со скоростью 5 л/мин.
Пример 3.
3
2
2
3
3
4
2
2
4
2
3
Для синтеза 10 г CeAlO использовали навески: 7,8917 г CeO и 2,4750 г AlO. Также из расчета в мольном соотношении 1:1 CeAlO / (NH)СО⋅НО добавляли примерную навеску оксалата аммония гидрата 6,64 г на 10 г CeAlO.
Навески исходных веществ были перетерты в агатовой ступке в среде этилового спирта, а затем спрессованы в несколько таблеток диаметра 2 см гидравлическим прессом при давлении на манометре ~40 атмосфер. Корундовую лодочку с образцами помещали в трубчатую печь, в которой вели ступенчатый отжиг: при температуре 1000°С - 12 ч, далее при 1400°С - 96 ч в потоке азота со скоростью 5 л/мин.
3
3
Таким образом, заявляемый способ получения анодного материала - алюмината церия позволяет понизить температуру синтеза до 1400°С и не использовать в качестве флюса борную кислоту НВО. Указанные преимущества предлагаемого способа имеют существенное значение для его использования в промышленных условиях.